СТРУКТУРИРОВАННАЯ ЦИФРОВОЙ ПЕЧАТЬЮ ИЗНОСОСТОЙКАЯ ЗАЩИТНАЯ ПЛЕНКА
WEAR-RESISTANT PROTECTIVE FILM STRUCTURED WITH DIGITAL PRINTING

Настоящее изобретение относится к способу получения структурированной износостойкой защитной пленки, к структурированной износостойкой защитной пленке, к применению структурированной износостойкой защитной пленки, и к декоративной панели со структурированной износостойкой защитной пленкой.
Структурированные поверхности для защиты от износа являются общеизвестными, и, в частности, применяются для защиты декоративных панелей.
Под термином «декоративная панель» в смысле изобретения следует понимать стеновые, потолочные, дверные или напольные панели, которые имеют нанесенный на несущую пластину декор. При этом декоративные панели многообразными путями используются как в области внутренней отделки зданий, так и для декоративной облицовки строений, например, в торгово-выставочных павильонах. Одной из наиболее распространенных областей применения декоративных панелей является их использование в качестве напольного настила, для облицовки потолков, стен или дверей. При этом декоративные панели часто имеют декор и поверхностное структурирование, которые должны имитировать натуральный материал.
Для защиты нанесенного декоративного слоя, как правило, поверх декоративного слоя наносят износостойкие или покровные слои. Зачастую предусматривается, что в такие износостойкие или покровные слои вводят имитирующее декоративный образец поверхностное структурирование так, что поверхность декоративной панели имеет воспринимаемую на ощупь структуру, которая по своей форме и своему узору согласуется с нанесенным декором, чтобы получить по возможности соответствующую оригинальному имитацию натурального материала также в отношении тактильного ощущения.
При формировании структурированных износостойких защитных поверхностей из лаков структуру при этом наносят известным путем с помощью тиснильного штампа.
Недостатком подобных способов может быть то, что является весьма затруднительным, в частности, формирование мелких и локально ограниченных структур, например, таких как поры. Кроме того, может составлять проблему точное согласование тиснильного штампа с декором. К тому же вариации структуры могут быть достигнуты лишь с большим трудом, и, например, мелкосерийное производство оказывается сравнительно неэкономичным, так как нужно изготавливать и заменять тиснильные штампы для каждой серии. Кроме того, может быть невыгодным то, что при подобном структурировании может потребоваться приложение значительных сил, отчего для структурирования необходима стабильная основа, и тем самым, как правило, его выполняют непосредственно на декоративной панели. Вследствие этого могут возникать, в частности, ограничения технологического процесса.
Поэтому формирование структурированных поверхностей для защиты от износа сообразно обстоятельствам может иметь потенциал для усовершенствования.
Поэтому задача настоящего изобретения состоит в создании улучшенного подхода к получению структурированных поверхностей для защиты от износа, которые, по меньшей мере частично, преодолевают известные в уровне техники проблемы.
Эта задача решается посредством способа получения структурированной износостойкой защитной пленки согласно пункту 1 формулы изобретения, а также, кроме того, посредством структурированной износостойкой защитной пленки согласно пункту 13 формулы изобретения, применения структурированной износостойкой защитной пленки согласно пункту 14 формулы изобретения, и декоративной панели со структурированной износостойкой защитной пленкой согласно пункту 15 формулы изобретения. Предпочтительные варианты осуществления изобретения приведены в зависимых пунктах формулы изобретения или в описании, причем дополнительные описанные или показанные в зависимых пунктах формулы изобретения или в описании признаки могут составлять предмет изобретения по отдельности или в любой комбинации, когда это явно не противоречит контексту.
Изобретением предложен способ получения структурированной износостойкой защитной пленки. Способ имеет технологические стадии:
а. подготовки износостойкой пленочной подложки,
b. нанесения формуемого содержащего лак покровного слоя по меньшей мере на частичную область износостойкой пленочной подложки,
с. по меньшей мере частичного структурирования содержащего лак покровного слоя методом цифровой печати для создания структурирования содержащего лак покровного слоя, и
d. по меньшей мере частичного отверждения содержащего лак покровного слоя.
Неожиданно оказалось, что когда способом цифровой печати на износостойкой защитной пленке создают структуру в формуемом содержащем лак покровном слое, может быть получено особенно детализированное структурирование износостойкой защитной поверхности. Кроме того, было показано, что при этом структура может быть особенно простым путем согласована с различными типами декора. Кроме того, возможно экономичное производство малых серий, поскольку не требуется изготовление тиснильных штампов, и сокращаются ограничения в отношении технологического процесса, так как нет нужды в стабильной основе.
При этом под понятием «структурированная износостойкая защитная пленка» в смысле изобретения следует понимать пленку, которая может быть нанесена на панель или другой материал, имеет воспринимаемые на ощупь структуры и защищает от износа.
При этом под термином «износостойкая пленочная подложка» в смысле изобретения следует понимать пленку, которая может быть нанесена на панель или другой материал, не должна иметь особенного структурирования, и может служить в качестве подложки для нанесения структур.
При этом под термином «формуемый» в смысле изобретения следует понимать материал, который может быть подвергнут пластической деформации, то есть, изменяет свою форму под воздействием силы. При этом материал, например, может быть жидким или твердым.
Под термином «метод цифровой печати» в смысле изобретения следует понимать управляемый компьютером метод прямой печати.
При этом под термином «отверждение» в смысле изобретения следует понимать, что формуемый материал утрачивает свою формуемость. Например, жидкий формуемый материал затвердевает. Подвергаемый пластической деформации твердый материал, например, в результате отверждения может быть преобразован в упруго деформируемый материал. При этом при, по меньшей мере, частичном отверждении материал частично утрачивает свою формуемость, то есть, его формуемость утрачивается в определенных местах, например, на поверхности. Кроме того, под этим может подразумеваться, что формуемость только уменьшается, и материал не становится полностью неформуемым. Под этим также подразумевается полное отверждение.
Вышеописанный способ получения износостойкой защитной пленки тем самым служит, в частности, для улучшенного получения структурированных поверхностей для защиты от износа.
Более конкретно, изготовлением износостойкой пленочной подложки создают подложку, на которой может быть проведено структурирование. При этом, по меньшей мере, на частичную область износостойкой пленочной подложки может быть нанесен формуемый содержащий лак покровный слой, создан структурируемый слой, который удерживается износостойкой пленочной подложкой, и тем самым может быть формуемым простым путем, и тем не менее посредством износостойкой пленочной подложки может быть подвергнут технологической обработке. В результате частичного структурирования содержащего лак покровного слоя способом цифровой печати для создания структурирования содержащего лак покровного слоя может быть получено особенно детализированное структурирование содержащего лак покровного слоя. Поскольку в способе цифровой печати не требуется применение тиснильных штампов, износостойкая пленочная подложка в качестве подложки может обеспечивать достаточную стабильность для структурирования. Затем проводя отверждение только структурированного содержащего лак покровного слоя, фиксируют нанесенную структуру так, что она остается по существу неизменной при воздействии силы. Тем самым вышеуказанные преимущества достигаются во взаимодействии компонентов.
В одном варианте осуществления изобретения может быть к тому же предусмотрено, что износостойкая пленочная подложка и/или формуемый содержащий лак покровный слой имеет полимерный состав, предпочтительно полимерный состав на акрилатной основе, в частности, полимерный состав на основе модифицированного полиуретаном акрилата. Подразумевается, что при этом формуемый содержащий лак покровный слой имеет полимерный состав в еще не отвержденной форме, так что покровный слой является формуемым, и что износостойкая пленочная подложка имеет полимерный состав в, по меньшей мере, частично отвержденной форме, так что она может служить как подложка для формуемого содержащего лак покровного слоя.
Этим путем благоприятным образом достигают того, что структурированная износостойкая защитная пленка в целом является гибкой, и одновременно имеет особенно хорошие характеристики защиты, такие как стабильность, устойчивость к процарапыванию, теплостойкость, водостойкость, и тому подобные.
В одном предпочтительном варианте осуществления изобретения полимерный состав может содержать дипропиленгликольдиакрилат, предпочтительно в количестве от >0 до ≤15 вес.%, в расчете на полимерный состав, и продукт реакции пентаэритрита, эпихлоргидрина и акриловой кислоты, предпочтительно в количестве от ≥2 до ≤15 вес.%, в расчете на полимерный состав.
В одном предпочтительном варианте осуществления изобретения полимерный состав может дополнительно содержать катализатор, предпочтительно в количестве от ≥1 до ≤10 вес.%, в расчете на полимерный состав. Катализатор предпочтительно может представлять собой соль аммония из третичного амина, в частности, соль аммония из третичного амина, выбранную из группы, состоящей из бромида тетрабутиламмония, хлорида метилтриоктиламмония, хлорида бензилтриэтиламмония, бромида гексадецилтриметиламмония, и их смесей. В одном особенно предпочтительном варианте осуществления изобретения катализатор представляет собой бромид тетрабутиламмония.
В одном предпочтительном варианте осуществления изобретения полимерный состав может дополнительно иметь фотоинициатор, предпочтительно в количестве от ≥0,1 до ≤2 вес.%, в расчете на полимерный состав.
В одном предпочтительном варианте осуществления изобретения фотоинициатор может представлять собой фосфиноксид, предпочтительно ароматический фосфиноксид, в частности, фенил-бис(2,4,6-триметилбензоил)-фосфиноксид.
В частности, может быть предусмотрено, что как формуемый содержащий лак покровный слой, так и износостойкая пленочная подложка, имеют одинаковый полимерный состав. Благодаря этому может быть достигнуто то, что формуемый содержащий лак покровный слой и износостойкая пленочная подложка после отверждения содержащего лак покровного слоя по существу состоят из одного и того же материала. Тем самым, например, улучшается визуальное восприятие структурированной износостойкой защитной пленки, так как износостойкая пленочная подложка и содержащий лак покровный слой после отверждения также имеют одинаковые оптические характеристики, и тем самым может быть предотвращено нежелательное преломление света между обоими слоями.
В дополнительном варианте осуществления изобретения может быть предусмотрено, что износостойкая пленочная подложка и/или формуемый содержащий лак покровный слой имеет твердые материалы, предпочтительно в количестве между 5 вес.% и 40 вес.%, причем твердые материалы предпочтительно имеют средний диаметр зерен между 10 мкм и 250 мкм.
Под термином «твердые материалы» в смысле изобретения подразумевается, что они имеют достаточную твердость. Например, твердые материалы имеют твердость по Моосу по меньшей мере ≥8, предпочтительно по меньшей мере ≥9. Примерами подходящих твердых материалов являются нитрид титана, карбид титана, нитрид кремния, карбид кремния, карбид бора, карбид вольфрама, карбид тантала, оксид алюминия (корунд), оксид циркония, нитрид циркония или их смеси.
Поэтому благоприятным образом достигается то, что структурированная износостойкая защитная пленка может быть особенно износостойкой. При этом твердые материалы в износостойкой пленочной подложке позволяют обеспечить защиту от износа по всей площади структурированной износостойкой защитной пленки. Твердые материалы в формуемом содержащем лак покровном слое обеспечивают возможность защиты от износа структуры после отверждения содержащего лак покровного слоя. Тем самым может быть достигнуто то, что структура меньше стесывается под воздействием нагрузки.
2
2
2
2
2
В дополнительном варианте осуществления изобретения может быть предусмотрено, что формуемый содержащий лак покровный слой имеет толщину от ≥1 мкм до ≤5 мм, предпочтительно от ≥10 мкм до ≤200 мкм, в частности, от ≥50 мкм до ≤60 мкм. При этом может быть предусмотрено, что содержащий лак покровный слой нанесен в количестве нанесенного материала от ≥50 г/м до ≤100 г/м, предпочтительно от ≥60 г/м до ≤80 г/м, например, 70 г/м.
Этим путем благоприятным образом достигают того, что может быть создана достаточно глубокая структура, так что может быть достигнуто особенно хорошее тактильное восприятие. Кроме того, благоприятным образом достигается то, что отверждение может протекать достаточно быстро, так что структура не изменяется вследствие возможного растекания формуемого покровного слоя.
В одном варианте осуществления изобретения может быть предусмотрено, что формуемый содержащий лак покровный слой имеет отверждаемый электромагнитным излучением материал, в частности, отверждаемый УФ-излучением и/или ИК-излучением материал.
Поэтому благоприятным образом достигают того, что отверждение может происходить особенно быстро и локально целенаправленно. Под отверждаемым электромагнитным излучением материалом согласно изобретению подразумевают материал, в котором под действием электромагнитного излучения может быть инициирована химическая реакция, в результате которой материал отверждается. Например, эта химическая реакция может представлять собой полимеризацию или реакцию сшивания.
В одном варианте осуществления изобретения может быть предусмотрено, что частичное структурирование содержащего лак покровного слоя выполняют методом цифровой печати напылением вытеснительных чернил с использованием струйного принтера.
Под термином «напыление» согласно изобретению подразумевается, что материал наносят в виде струи аэрозоля на основу в форме частиц и/или капель. Под термином «вытеснительные чернила» согласно изобретению подразумевают чернила, например, жидкость, раствор или суспензию, которые при столкновении с формуемым материалом частично вытесняют его. Под термином «метод струйной печати» согласно изобретению подразумевают метод, в котором через одно или несколько сопел чернила наносят в матрицу.
Этим путем благоприятным образом достигают того, что формуемый содержащий лак покровный слой структурируется в результате столкновения вытеснительных чернил. При этом в местах, в которые ударяют чернила, в результате удара капли или частицы образуются углубления, такие как лунки или впадины, на дне которых остаются чернила. Благодаря вытеснению при образовании углубления к тому же образуется стенка вокруг углубления, которая определяет возвышение.
В одном варианте осуществления изобретения может быть предусмотрено, что вытеснительные чернила по существу состоят из чернильной композиции, выбранной из группы, состоящей из полимера на акрилатной основе, полимера на основе модифицированного полиуретаном акрилата, воды, органического растворителя или их смесей.
Поэтому благоприятным образом может быть достигнуто то, что вытеснительные чернила, с одной стороны, могут быть хорошо распылены, и, с другой стороны, имеют хорошие вытесняющие свойства.
В одном предпочтительном варианте осуществления изобретения может быть предусмотрено, что чернильная композиция содержит этоксиэтилакрилат, предпочтительно 2-(2-этоксиэтокси)-этиленакрилат, предпочтительно в количестве от ≥20 до ≤40 вес.%, в расчете на чернильную композицию. Дополнительно может быть предусмотрено, что чернильная композиция соедржит этоксилированный полиол, этерифицированный акриловой кислотой с образованием сложного эфира, предпочтительно триакрилат 1,1,1-триметилолпропанэтоксилата, предпочтительно в количестве от ≥20 до ≤40 вес.%, в расчете на чернильную композицию. Дополнительно может быть предусмотрено, что чернильная композиция имеет уретанакрилат, предпочтительно в количестве от ≥10 до ≤20 вес.%, в расчете на чернильную композицию. Дополнительно может быть предусмотрено, что чернильная композиция имеет сложный эфир пентаэритрита и акриловой кислоты, предпочтительно в количестве от ≥5 до ≤10 вес.%, в расчете на чернильную композицию. Кроме того, может быть предусмотрено, что чернильная композиция имеет аминомодифицированные акриловые олигомеры, в частности, продукты реакций три(пропиленгликоль)диакрилата с диэтиламином, предпочтительно в количестве от ≥5 до ≤10 вес.%, в расчете на чернильную композицию.
В одном варианте осуществления изобретения может быть предусмотрено, что вытеснительные чернила при отверждении содержащего лак покровного слоя затвердевают и сшиваются с содержащим лак покровным слоем.
Этим путем благоприятным образом может быть достигнуто то, что может быть создано особенно стабильное структурирование, так как вытеснительные чернила связываются с содержащим лак покровным слоем.
В одном варианте осуществления изобретения может быть предусмотрено, что вытеснительные чернила при отверждении содержащего лак покровного слоя улетучиваются.
Благодаря этому благоприятным образом может быть достигнуто то, что возможно создание особенно глубоких структур, так как нанесенные вытеснительные чернила опять удаляются из углублений.
В одном варианте осуществления изобретения может быть предусмотрено, что скорость капель, объем капель и положение напыляемых вытеснительных чернил варьируют сообразно трехмерному цифровому образцу.
Вариацией и регулированием скорости капель можно благоприятным образом достигнуть того, что могут быть созданы структуры с различной глубиной. Кроме того, достигается то, что могут быть созданы структуры с различной четкостью стенок. То есть, в частности, можно варьировать, будет ли структура иметь четко очерченные или же сглаженные кромки. Вариацией объема капель также можно варьировать глубину структуры. Кроме того, в частности, можно варьировать ширину углублений. Вариацией положения регулируют, где будут находиться углубления и возвышения. Тем самым может быть достигнут в целом полный контроль структурирования, так что может быть создана желательная структура соответственно трехмерному цифровому образцу. Под понятием «трехмерный цифровой образец» при этом согласно изобретению подразумевают образец, который трехмерно воспроизводит структуру, причем, например, образец может быть в форме сохраняемой в цифровой среде CAD-модели.
В одном варианте осуществления изобретения может быть предусмотрено, что цифровой образец создается на основании декора, причем цифровой образец предусматривает соответствующие тактильным характеристикам декора комплементарные углубления и возвышения.
Этим путем благоприятным образом может быть достигнуто то, что тактильное впечатление от износостойкой защитной пленки согласуется с визуальным восприятием декора, так что, например, декоративная панель создает особенно высокоценное общее впечатление.
В одном варианте осуществления изобретения может быть предусмотрено, что отверждение выполняют посредством УФ-излучения с длиной волны в диапазоне от ≥10 нм до ≤450 нм, предпочтительно от ≥200 нм до ≤410 нм.
Тем самым, благоприятным образом достигается особенно быстрое и равномерное отверждение.
В дополнительном варианте осуществления изобретения может быть предусмотрено, что отверждение на первой стадии отверждения выполняют посредством УФ-излучения с длиной волны в диапазоне от ≥315 нм до ≤450 нм, предпочтительно от ≥380 нм до ≤410 нм, и на второй стадии отверждения с использованием УФ-излучения в диапазоне от ≥10 нм до ≤250 нм, предпочтительно от ≥170 нм до ≤225 нм.
Тем самым может быть благоприятным образом достигнуто то, что особенно сильно отверждается поверхность. Поэтому также может быть достигнута особенно высокая химическая сопротивляемость. Кроме того, тем самым может быть достигнуто то, что обеспечивается возможность хорошего отверждения без фотоинициаторов или только с небольшим количеством фотоинициатора. Кроме того, тем самым может быть возможным отверждение только с небольшим подведением тепла.
В дополнительном варианте осуществления изобретения при этом может быть предусмотрено, что содержащий лак покровный слой облучают на второй стадии отверждения УФ-излучением от источника излучения с мощностью от ≥5 до ≤30 Вт/см.
Тем самым может быть благоприятным образом достигнуто то, что при отверждении к содержащему лак покровному слою подводят только небольшое количество тепла. Кроме того, тем самым предотвращают нежелательные деформации, и, несмотря на это, содержащий лак покровный слой может быть отвержден в достаточной мере.
2
В одном варианте осуществления изобретения при этом может быть предусмотрено, что при отверждении, в частности, на второй стадии отверждения, объем пространства между источником УФ-излучения и содержащим лак покровным слоем имеет атмосферу инертного газа. Под этим следует понимать, что инертный газ, например, N или благородный газ, по существу вытеснил воздух из области между источником УФ-излучения и содержащим лак покровным слоем. В частности, под этим следует понимать, что кислород по существу не препятствует непосредственному УФ-излучению между источником УФ-излучения и содержащим лак покровным слоем.
Тем самым может быть благоприятным образом достигнуто то, что высушивание может быть проведено посредством особенно коротковолнового излучения. При этом может быть достигнуто то, что УФ-излучение поглощается в сравнительно меньшей степени. Кроме того, при этом может быть достигнуто то, что УФ-излучение не способствует реакциям в воздухе, например, реакциям с образованием озона. Кроме того, тем самым могут быть предотвращены нежелательные реакции на поверхности, так что образуется особенно стабильная поверхность.
В одном варианте осуществления изобретения может быть предусмотрено, что отверждение во времени начинают менее чем через 5 секунд, предпочтительно менее, чем через 2 секунды, в частности, менее, чем через 0,5 секунды, после структурирования.
Этим путем благоприятным образом достигается то, что структурирование не изменяется вследствие последующего растекания перед отверждением.
В одном варианте осуществления изобретения может быть предусмотрено, что перед структурированием проводят предварительное отверждение формуемого содержащего лак покровного слоя.
Этим путем благоприятным образом достигается то, что может быть согласована вязкость содержащего лак покровного слоя. Так, может быть достигнуто, что структурирование может быть создано особенно детализированным. Под этим также может подразумеваться, что незадолго до структурирования инициируют отверждение так, чтобы образованные во время структурирования структуры достигали твердости, которая является достаточной, чтобы предотвращать вредное растекание перед последующим отверждением.
В одном варианте осуществления изобретения может быть предусмотрено, что способ дополнительно имеет технологические стадии:
е. создания носителя, имеющего декор, по меньшей мере, на частичной области носителя, и
f. нанесения износостойкой пленочной подложки на декор,
причем нанесение износостойкой пленочной подложки на декор проводят перед нанесением, структурированием и, по меньшей мере, частичным отверждением содержащего лак покровного слоя, причем структурирование содержащего лак покровного слоя предпочтительно создают, по меньшей мере, частично синхронно с декором.
Тем самым, благоприятным образом достигается то, что структурирование может быть непосредственно нанесено синхронно с декором. Например, с помощью отметок для совмещения структурирование может быть так совмещено с процессом цифровой печати, что структурирование создается синхронно с декором.
Под «носителем» может подразумеваться, в частности, служащий в готовой панели в качестве сердцевины или, соответственно, в качестве основы, слой, который, в частности, может иметь натуральный материал, например, такой как древесный материал, волокнистый материал или материал, включающий полимер. Например, носитель может придавать панели надлежащую стабильность или содействовать этому.
При этом древесные материалы в смысле изобретения представляют собой, наряду с цельнодеревянными материалами, также материалы, например, такие как клееная многослойная древесина с перекрестным размещением слоев, плита на основе реек с облицовкой из стружечной плиты, многослойная клееная фанера, шпонированная полосовая древесина и фанерная плита. Более того, под древесными материалами в смысле изобретения следует понимать также древесно-стружечные материалы, например, такие как плиты из прессованных стружек, плиты экструзионного прессования, как плиты из крупной стружки (древесностружечная плита с ориентированной структурой, OSB), и фанерная плита, а также древесно-волокнистые материалы, например, такие как изоляционные древесно-волокнистые плиты (HFD), волокнистые плиты средней и высокой жесткости (MB, HFH), а также, в частности, волокнистые плиты средней плотности (MDF) и волокнистые плиты высокой плотности (HDF). Древесными материалами в смысле изобретения также являются такие древесные материалы, как древесно-полимерные материалы (древесно-полимерный композит, WPC), сэндвич-панели из легкого сердцевинного материала, такого как пеноматериал, жесткий пенопласт или сотовая бумага, и нанесенный на него древесный слой, а также минеральный, например, из цемента. При этом в смысле изобретения древесным материалом также является пробка.
Полимеры, которые могут быть использованы при изготовлении соответствующих панелей или, соответственно, носителей, представляют собой, например, термопластичные полимеры, такие как поливинилхлорид, полиолефины (например, полиэтилен (PE), полипропилен (PP)), полиамид (PA), полиуретан (PU), полистирол (PS), сополимер акрилонитрила, бутадиена и стирола (ABS), полиметилметакрилат (PMMA), поликарбонат (PC), полиэтилентерефталат (PET), простой полиэфирэфиркетон (PEEK), или их смеси или продукты их сополимеризации. Полимеры могут содержать обычные наполнители, например, карбонат кальция (мел), оксид алюминия, силикагель, кварцевую муку, древесную муку, гипс. Они также могут быть окрашены известным путем.
При этом носитель может представлять собой, в частности, лентовидный носитель. Под «лентовидным носителем» при этом может подразумеваться носитель, который, например, в процессе его изготовления имеет лентообразную, и тем самым сравнительно с его толщиной и, соответственно, шириной, явно бóльшую длину, и его длина может составлять, например, свыше 15 метров.
Кроме того, под «пластинчатым носителем» в смысле настоящего изобретения при этом может подразумеваться носитель, который сформирован вырезанием из лентовидного носителя, и выполнен в форме пластины. Кроме того, пластинчатый носитель может быть задан уже с формой и/или размером изготовляемой панели. Однако пластинчатый носитель может быть предусмотрен также в виде большеразмерной плиты. При этом большеразмерная плита в смысле изобретения представляет собой, в частности, носитель, размеры которого многократно превышают размеры конечной изготовленной декоративной панели, и которую в ходе процесса изготовления разделяют на соответствующие многочисленные декоративные панели, например, распиливанием, лазерной резкой или резкой водяной струей. Например, большеразмерная плита может соответствовать лентовидному носителю.
Например, декор может быть нанесен на носитель, например, методом печати. Кроме того, при этом на носителе может быть предусмотрена печатная подложка. В альтернативном варианте в смысле настоящего изобретения не исключено, что декор наносят таким образом, что, например, на носитель наносят уже пропечатанный волокнистый слой, например, такой как бумажный слой, или также уже пропечатанную пленку, например, такую как из полиэтилена, полипропилена или поливинилхлорида.
В смысле изобретения под понятием «волокнистые материалы» следует понимать материалы, например, такие как бумага или нетканый материал на основе растительных, животных, минеральных или также искусственных волокон, а также картоны. Примерами волокнистых материалов из растительных волокон, наряду с бумагой и неткаными материалами из целлюлозных волокон, являются пластины из биомассы, такой как солома, кукурузная солома, бамбук, листва, экстракты водорослей, конопля, хлопок или волокна масличной пальмы. Примерами волокнистых материалов животного происхождения являются, например, материалы на основе кератина, например, такие как шерсть или конский волос. Примерами минеральных волокнистых материалов являются минеральная вата или стекловата.
Кроме того, декор может быть снабжен содержащим лак слоем, который после нанесения износостойкой пленочной подложки находится между износостойкой пленочной подложкой и декором.
Кроме того, изобретением предложена структурированная износостойкая защитная пленка.
Более конкретно, предусмотрена структурированная износостойкая защитная пленка, предпочтительно полученная соответствующим изобретению способом, имеющая износостойкую пленочную подложку с нанесенным по меньшей мере на одну частичную область износостойкой пленочной подложки и зафиксированным содержащим лак покровным слоем, причем содержащий лак покровный слой имеет созданные методом цифровой печати структуры.
Посредством подобной износостойкой пленочной подложки может быть достигнуто то, что защищаемый материал защищен от износа. При этом пленка может быть нанесена уже на защищаемый материал, или присутствовать отдельно. При этом благоприятным образом достигается то, что пленка, например, в отличие от исключительно непосредственно нанесенного слоя износостойкой защитной пленки, может быть гибко нанесена на защищаемый материал. Тем самым, благоприятным образом подобная пленка может быть сформирована также независимо от защищаемого материала.
Кроме того, изобретением предложено применение соответствующей изобретению структурированной износостойкой защитной пленки. Более конкретно, предусмотрено применение структурированной износостойкой защитной пленки для защиты декоративной панели, причем декоративная панель имеет носитель и декор по меньшей мере на одной частичной области носителя, и на декор нанесена структурированная износостойкая защитная пленка, причем при нанесении структурированной износостойкой защитной пленки структурирование содержащего лак покровного слоя, по меньшей мере, частично синхронно выровнено  с декором. Это значит, что структурированную износостойкую защитную пленку наносят на декоративную панель лишь после изготовления. По меньшей мере частичное синхронное выравнивание структурирования износостойкой защитной пленки с декором при этом может быть осуществлено с помощью отметок для совмещения.
Соответствующим изобретению применением благоприятным образом достигается то, изготовление защищенных декоративных панелей является весьма технологически гибким. Тем самым последующим нанесением соответствующей изобретению структурированной износостойкой защитной пленки избегают того, что вследствие возможной усадки при отверждении слоев износостойкой защитной пленки непосредственно на панель будет происходить деформация панели.
Кроме того, изобретением предложена декоративная панель со структурированной износостойкой защитной пленкой.
Более конкретно, предусмотрена декоративная панель со структурированной износостойкой защитной пленкой, причем декоративная панель имеет носитель с нанесенным, по меньшей мере, на частичную область декором и нанесенной на декор соответствующей изобретению структурированной износостойкой защитной пленкой, и причем структуры структурированной износостойкой защитной пленки, по меньшей мере, в частичной области синхронизированы с декором. Кроме того, при этом между носителем и декором предусмотрена подходящая печатная подложка. Декор к тому же может быть снабжен содержащим лак слоем, который находится между структурированной износостойкой защитной пленкой и декором.
Тем самым может быть достигнуто, что декоративная панель хорошо защищена от износа и одновременно имеет особенно детализированное структурирование, тактильное впечатление от которого согласуется с визуальным восприятием декора, так что декоративная панель создает особенно высокоценное общее впечатление.